(57)【要約】本発明は、沸点が１４℃以上かつ１２０℃未満であるヒドロフルオロカーボン及び二酸化炭素を含む、ポリマーフォーム用の発泡剤組成物に関する。本発明はまた、そのような発泡剤組成物を用いるポリマーフォームの製造方法、そのような発泡剤を含む発泡性ポリマー組成物、並びにそのような発泡剤組成物を含むポリマーフォームに関する。好適な発泡剤の組み合わせは、（ａ）他の低沸点エーテル及び炭化水素を本質的に含まない、沸点が３０℃〜１２０℃である少なくとも１種のヒドロフルオロカーボン及び二酸化炭素を含む組成物、（ｂ）５０％より多くの二酸化炭素及び沸点が１４℃以上かつ１２０℃未満の少なくとも１種のヒドロフルオロカーボンを含む組成物、並びに（ｃ）二酸化炭素及び沸点が１４℃以上かつ１２０℃未満の１種のヒドロフルオロカーボン、を含む。【特許請求の範囲】
【請求項１】
（ａ）二酸化炭素、及び
（ｂ）沸点が３０℃以上かつ１２０℃よりも低い少なくとも１種のヒドロフルオロカーボン、
を含み、（ｂ）以外の低沸点炭化水素及び低沸点エーテルを本質的に含まない発泡剤組成物。
【請求項２】
（ａ）二酸化炭素、及び
（ｂ）沸点が３０℃以上かつ１２０℃よりも低い少なくとも１種のヒドロフルオロカーボン、
を含み、５０ｗｔ％以上が二酸化炭素であり、ＡＳＴＭ法により測定して低連続気泡含有量及び改良されたスキン品質を有するポリマーフォームを形成するに十分な量の（ｂ）が存在する、発泡剤組成物。
【請求項３】
１気圧における沸点が１２０℃より低いアルコールおよび水より選ばれる少なくとも１種の追加発泡剤をさらに含む、請求項１記載の発泡剤組成物。
【請求項４】
１種のヒドロフルオロカーボンのみを含む、請求項１又は２記載の発泡剤組成物。
【請求項５】
沸点が１４℃より低い少なくとも１種のヒドロフルオロカーボンをさらに含む、請求項２記載の発泡剤組成物。
【請求項６】
（ｃ）沸点が１４℃より低い少なくとも１種のヒドロフルオロカーボン、及び
（ｄ）水、アルコール、ケトン及びアルデヒドより選ばれる少なくとも１種の追加発泡剤、ここで前記アルコール、ケトン及びアルデヒドはその沸点が１２０℃よりも低いものである、
をさらに含む、請求項２記載の発泡剤組成物。
【請求項７】
（ｂ）が１，１，１，３，３−ペンタフルオロブタンであり、（ｃ）が１，１，１，２−テトラフルオロエタンもしくは１，１，１，２，３，３，３−ヘプタフルオロプロパンであり、（ｄ）がエタノールである、請求項６記載の発泡剤組成物。
【請求項８】
沸点が１４℃以上かつ１２０℃未満の１種のヒドロフルオロカーボン及び二酸化炭素から本質的になる発泡剤組成物。
【請求項９】
前記二酸化炭素が液化二酸化炭素である、請求項１、２又は８記載の発泡剤組成物。
【請求項１０】
ヒドロフルオロカーボンが１，１，１，３，３−ペンタフルオロブタンである、請求項１、２又は８記載の発泡剤組成物。
【請求項１１】
ヒドロフルオロカーボンの濃度が発泡剤組成物の質量を基準として３０ｗｔ％以上７０％以下である、請求項１、２又は８記載の発泡剤組成物。
【請求項１２】
請求項１〜１１のいずれか１項に記載の発泡剤組成物を用いて、ポリマーフォームを形成するに適した方法で発泡性組成物を発泡させることを含むポリマーフォームの製造方法。
【請求項１３】
（ａ）内部に気泡を有するポリマー、
（ｂ）二酸化炭素、及び
（ｃ）沸点が３０℃以上かつ１２０℃よりも低い少なくとも１種のヒドロフルオロカーボン、
を含み、（ｂ）及び（ｃ）の少なくとも一部が前記気泡内に残留しており、ヒドロフルオロカーボン以外の低沸点炭化水素もしくは低沸点エーテルを本質的に含まないポリマーフォーム。
【請求項１４】
ヒドロフルオロカーボンが１，１，１，３，３−ペンタフルオロブタンである、請求項１３記載のポリマーフォーム。
【請求項１５】
カーボンブラック、グラファイト、金、アルミニウム、および二酸化チタンより選ばれる赤外線ブロッカーをポリマー中に分散して含む、請求項１３記載のポリマーフォーム。
【請求項１６】
（ａ）内部に気泡を有するポリマー、
（ｂ）二酸化炭素、
（ｃ）沸点が１４℃以上かつ１２０℃よりも低い少なくとも１種のヒドロフルオロカーボン、
（ｄ）沸点が１４℃未満の少なくとも１種のヒドロフルオロカーボン、
（ｅ）水、アルコール、ケトン及びアルデヒドより選ばれる少なくとも１種の追加発泡剤、ここで前記アルコール、ケトン及びアルデヒドはその沸点が１２０℃よりも低いものである、及び
（ｆ）カーボンブラック、グラファイト、金、アルミニウム、および二酸化チタンより選ばれる赤外線ブロッカー
を含み、（ｂ）、（ｃ）、（ｄ）及び（ｅ）の少なくとも一部が前記気泡内に残留しており、（ｆ）が前記ポリマー中に分散しているポリマーフォーム。
【請求項１７】
（ｃ）が１，１，１，３，３−ペンタフルオロブタンである、請求項１６記載のポリマーフォーム。
【請求項１８】
請求項１〜１１のいずれか１項に記載の発泡剤組成物を内部に分散して有する熱可塑性ポリマーを含む発泡性組成物。
【請求項１９】
沸点が１４℃以上のヒドロフルオロカーボン及び二酸化炭素を含む発泡剤組成物並びに赤外線ブロッカーを内部に分散して有する熱可塑性ポリマーを含む発泡性組成物。
【請求項２０】
前記赤外線ブロッカーがカーボンブラック及びグラファイトから選ばれる、請求項１９記載の発泡性組成物。
【発明の詳細な説明】
【０００１】
本発明は、二酸化炭素（ＣＯ２）及び常態では液体のヒドロフルオロカーボン（ＨＦＣ）を含む発泡剤組成物、ポリマーおよびそのような発泡剤組成物を含む発泡性ポリマー組成物、ポリマーフォームを製造するためのそのような組成物の使用、並びにこの発泡剤組成物の残留物を含むポリマーフォームに関する。常態では液体のＨＦＣは、１気圧において１４℃以上、好ましくは３０℃以上、かつ１２０℃未満の沸点を有する。
【０００２】
ＣＯ２は、揮発性有機化合物（ＶＯＣ）を放出せず、地球のオゾン層への危険性がほとんどないため好ましい発泡剤である。しかしながら、単一の発泡剤としてＣＯ２を用いて製造したポリマーフォームは、連続気泡の率が高く、気泡サイズが小さく、特に断熱用途に望ましいものよりも熱伝導性が高いという傾向がある。さらに、カーボンブラックのような赤外線ブロッカーを有するポリマーフォームは、発泡剤としてＣＯ２のみを用いては製造困難である。
【０００３】
ヒドロフルオロカーボン（ＨＦＣ）も、特に断熱ポリマーフォームの製造用の好ましい発泡剤成分である。ＨＦＣは、オゾン枯渇の原因となるヒドロクロロフルオロカーボン（ＨＣＦＣ）及びクロロフルオロカーボン（ＣＦＣ）の代替物としてますます望ましいものとなっている。ＣＯ２と同様に、ＨＦＣも地球のオゾン層にほとんど危険性がない。さらに、ＨＦＣはほとんどのポリマーもしくは発泡剤（ＨＣＦＣ及びＣＦＣ以外）よりも熱伝導性が低く、従ってポリマーフォーム中のＨＦＣ残留物はフォームの熱伝導性を低下させることができる。
【０００４】
典型的には、発泡剤組成物中のＨＦＣは１４℃以下の沸点を有する（ＨＦＣ（ｇ））。不幸にも、ＨＦＣ（ｇ）はポリマーフォームから透過し、大気中に流出する。これはフォームの熱伝導性を高め、有機物を放出することになる。
【０００５】
発泡剤の分野において、環境に安全でありかつ断熱性ポリマーフォームを与える組成物の要求がある。好ましくは、この組成物はＨＦＣ（ｇ）よりも長くポリマーフォーム中に残留し、ＨＦＣ（ｇ）を用いた場合の熱伝導性の増加及び有機物発生レベルを抑制するＨＦＣを含む。より好ましくは、この組成物はＣＯ２及びＨＦＣを含む。
【０００６】
「ヒドロフルオロカーボン」及び「ＨＦＣ」は相互に用いられる用語であり、水素、炭素、及びフッ素を含む有機化合物を意味し、この化合物はフッ素以外のハロゲンを実質的に含まない。
【０００７】
「沸点」は１気圧における沸点を意味する。
「常態において気体の材料」とは、沸点が１４℃未満である材料を意味する。
「常態において液体のヒドロフルオロカーボン」、「常態において液体のＨＦＣ」、及び「ＨＦＣ（ｌ）」は相互に用いられる用語であり、沸点が１４℃以上かつ１２０℃未満であるＨＦＣを意味する。
【０００８】
「常態において気体のヒドロフルオロカーボン」、「常態において気体のＨＦＣ」、及び「ＨＦＣ（ｇ）」は相互に用いられる用語であり、沸点が１４℃未満であるＨＦＣを意味する。
【０００９】
「低沸点アルコール」及び「ＬＢＡ」は相互に用いられる用語であり、沸点が１２０℃未満であるアルコールを意味する。
【００１０】
「低沸点カルボニル化合物」及び「ＬＢＣ」は相互に用いられる用語であり、沸点が１２０℃未満であるアルデヒドもしくはケトンを意味する。
【００１１】
「低沸点炭化水素」及び「ＬＢＨ」は相互に用いられる用語であり、ハロゲン化炭化水素を含む、沸点が５５℃未満である炭化水素を意味する。
【００１２】
「低沸点エーテル」及び「ＬＢＥ」は相互に用いられる用語であり、ハロゲン化エーテルを含む、沸点が５５℃未満であるエーテルを意味する。
【００１３】
「新しい」とは製造後１ヶ月以内、好ましくは１週間以内、より好ましくは１日以内、さらにより好ましくは１時間以内、最も好ましくは製造直後を意味する。
【００１４】
所定の成分を「本質的に含まない」ポリマーフォームもしくは発泡剤組成物とは、このフォームもしくは発泡剤組成物の質量を基準として、所定の成分の含有量が１０ｗｔ％以下、好ましくは５ｗｔ％以下、より好ましくは１ｗｔ％以下、さらにより好ましくは０．５ｗｔ％以下、最も好ましくは０ｗｔ％であるポリマーフォームもしくは発泡剤組成物を意味する。
【００１５】
特定の成分「から本質的になる」発泡剤組成物は、ポリマーフォームの製造において組成物を改質するような濃度で特定されない成分を含まない。通常、特定の成分「から本質的になる」発泡剤組成物は、発泡剤組成物の質量に対して、９０ｗｔ％以上、好ましくは９５ｗｔ％以上、より好ましくは９９ｗｔ％以上、さらにより好ましくは９９．５ｗｔ％以上、最も好ましくは１００ｗｔ％の特定の成分を含む組成物を意味する。
【００１６】
第１の態様において、本発明は、（ａ）二酸化炭素、及び（ｂ）沸点が３０℃以上かつ１２０℃よりも低い少なくとも１種のヒドロフルオロカーボンを含み、（ｂ）以外の低沸点炭化水素及び低沸点エーテルを本質的に含まない発泡剤組成物である。この第１の態様において、１，１，１，３，３−ペンタフルオロブタンが好ましいヒドロフルオロカーボンである。
【００１７】
第２の態様において、本発明は、（ａ）二酸化炭素、及び（ｂ）沸点が３０℃以上かつ１２０℃よりも低い少なくとも１種のヒドロフルオロカーボンを含み、５０ｗｔ％以上が二酸化炭素であり、発泡剤として二酸化炭素のみを用いて製造した同じフォームと比較して、（ＡＳＴＭ法により測定して）低連続気泡含有量、改良されたスキン品質、大きな平均気泡サイズ、もしくはこれらの組み合わせを有するポリマーフォームを形成するに十分な量の（ｂ）が存在する、発泡剤組成物である。好ましくは、この第２の態様の（ｂ）中の少なくとも１種の炭化水素は１，１，１，３，３−ペンタフルオロブタンである。
【００１８】
この第２の態様の好ましい実施態様の１つは、（ｃ）沸点が１４℃未満である少なくとも１種のヒドロフルオロカーボン、及び（ｄ）水、アルコール、ケトン及びアルデヒドより選ばれる少なくとも１種の追加発泡剤を含み、前記アルコール、ケトン及びアルデヒドの沸点は大気圧において１２０℃未満である。
【００１９】
本発明の第１及び第２の態様は、水及び沸点が１２０℃未満であるアルコール、特にエタノールより選ばれる追加発泡剤を含む。
【００２０】
第３の態様において、本発明は、二酸化炭素及び沸点が１４℃以上かつ１２０℃未満である１種のヒドロフルオロカーボンから本質的になる発泡剤組成物である。この態様において、二酸化炭素は好ましくは液化されている。
【００２１】
第４の態様において、本発明は、第１の態様の発泡剤組成物からなる群より選ばれるを発泡剤組成物を用いて、ポリマーフォームを形成するに適した方法で発泡性ポリマー組成物を発泡させることを含むポリマーフォームの製造方法である。
【００２２】
第５の態様において、本発明は、（ａ）内部に気泡を有するポリマー、（ｂ）二酸化炭素、及び（ｃ）沸点が３０℃以上かつ１２０℃未満である少なくとも１種のヒドロフルオロカーボンを含み、（ｂ）及び（ｃ）の少なくとも一部が前記気泡内に残留しており、ヒドロフルオロカーボン以外の低沸点炭化水素もしくは低沸点エーテルを本質的に含まないポリマーフォームである。
【００２３】
第６の態様において、本発明は、（ａ）内部に気泡を有するポリマー、（ｂ）二酸化炭素、（ｃ）沸点が１４℃以上かつ１２０℃未満である少なくとも１種のヒドロフルオロカーボン、（ｄ）沸点が１４℃未満である少なくとも１種のヒドロフルオロカーボン、（ｅ）水、アルコール、ケトン及びアルデヒドより選ばれる少なくとも１種の追加発泡剤、ここで前記アルコール、ケトン及びアルデヒドはその沸点が１２０℃よりも低いものである、及び（ｆ）カーボンブラック、グラファイト、金、アルミニウム、および二酸化チタンより選ばれる赤外線ブロッカーを含み、（ｂ）、（ｃ）、（ｄ）及び（ｅ）の少なくとも一部が前記気泡内に残留しており、（ｆ）が前記ポリマー中に分散しているポリマーフォームである。
【００２４】
通常、時間とともに発泡剤はポリマーフォーム内部から移動し、空気はポリマーフォーム内に移動する。従って、好ましくは、ポリマーフォームはフォームの製造後の時間によって特徴付けられ、最も好ましくは製造直後のものである。発泡剤はフォームから流出し、空気はフォーム内に移動する。
【００２５】
第７の態様において、本発明は、第１の態様の発泡剤組成物からなる群より選ばれる発泡剤組成物を内部に分散して有する熱可塑性ポリマーを含む発泡性ポリマー組成物である。
【００２６】
第８の態様において、本発明は、沸点が１４℃以上のヒドロフルオロカーボン及び二酸化炭素を含む発泡剤組成物並びに赤外線ブロッカーを内部に分散して有する熱可塑性ポリマーを含む発泡性ポリマー組成物である。
【００２７】
本発明は、環境に安全でありかつ断熱性ポリマーフォームを製造する発泡剤組成物に対する要求をみたす。この組成物は、ＨＦＣ（ｇ）よりも長くポリマーフォームに残留し、ＨＦＣ（ｇ）を用いた場合の熱伝導性の増加及び有機物発生レベルを抑えるＨＦＣ（ｌ）を含む。
【００２８】
本発明は、ＣＯ２及びＨＦＣ（ｌ）を含む発泡剤組成物に関する。本発明のいくつかの態様は追加発泡剤を含む。
【００２９】
本発明の発泡剤組成物は、この発泡剤組成物の質量を基準として０ｗｔ％より多く、かつ１００ｗｔ％までの量のＣＯ２を含む。ここで、発泡剤組成物中のＣＯ２は好ましくは液化されたＣＯ２である。ＣＯ２の濃度は、発泡剤組成物の質量を基準として、通常２０ｗｔ％より多く、好ましくは３０ｗｔ％より多く、より好ましくは４０ｗｔ％より多く、最も好ましくは５０ｗｔ％より多い。
【００３０】
ほとんど（発泡剤組成物の質量を基準として５０ｗｔ％より多く）がＣＯ２である発泡剤組成物が望ましい。それは、ＣＯ２は地球の大気に安全である入手容易な材料であるからである。しかしながら、実験によって、ほとんどがＣＯ２である発泡剤組成物を用いて熱可塑性フォームを製造することは困難であり、しばしばスキン品質に劣り、連続気泡構造を与えることが示された。スキン品質に劣るフォームは、クラック、皮膚線条、及び波紋のような表面不規則が許容されないレベルとなっている。グラファイト及びカーボンブラックのような赤外線ブロッカーを含む熱可塑性フォームの加工は、特にＣＯ２発泡剤を用いては困難であり、赤外線ブロッカーを含まず製造したフォームよりも気泡サイズの小さな、連続気泡の割合の高い、及び／又はスキン表面が裂けたフォームを与えることが多い。
【００３１】
本発明は、ＣＯ２とともに少なくとも１種のＨＦＣ（ｌ）を含むことにより、ＣＯ２発泡剤に伴う困難性を克服する発見に基づく。驚くべきことに、ＣＯ２発泡剤組成物に１ｐｐｈ以上、好ましくは２ｐｐｈ以上、より好ましくは３ｐｐｈ以上のＨＦＣ（ｌ）を含ませることが、発泡剤としてＣＯ２のみを用いて製造した同じフォームと比較して、良好なスキン品質（表面不規則が少ない）、大きな平均気泡サイズ、低い連続気泡含量、又はこれらの組み合わせを有するポリマーフォームを製造するに十分である。
【００３２】
ＨＦＣ（ｌ）は断熱性フォームの製造において特に望ましい。ＨＦＣは通常ポリマーよりも熱伝導性が低い。従って、ポリマーフォーム中の残留ＨＦＣは通常、残留ＨＦＣを含まない同じポリマーフォームよりもフォームの熱伝導性が低い。ＨＦＣ（ｌ）はＨＦＣ（ｇ）よりも蒸気圧が低く、従ってＨＦＣ（ｇ）よりもポリマーフォームから透過する傾向が低い。結果として、ＨＦＣ（ｌ）を含む発泡剤組成物は、ＨＦＣ（ｌ）の代わりにＨＦＣ（ｇ）を用いて製造したポリマーフォームよりも熱伝導性の増加が遅い。さらに、ＨＦＣ（ｌ）はＨＦＣ（ｇ）よりも長くフォームに残留するため、ＨＦＣ（ｇ）よりも有機物発生を少なくする。ＨＦＣ（ｌ）はまた、蒸気圧が低いため、常態において気体である材料よりも取り扱いが容易である。例えば、常態において気体である材料に用いられる加圧液化はＨＦＣ（ｌ）には必要ない。
【００３３】
本発明に適したＨＦＣ（ｌ）は、沸点が１４℃以上、好ましくは３０℃以上、かつ１２０℃未満であるＨＦＣを含む。好適なＨＦＣ（ｌ）の例は、脂肪族化合物、例えば１，１，１，３，３−ペンタフルオロプロパン（ＨＦＣ−２４５ｆａ）、１，１，１，３，３−ペンタフルオロブタン（ＨＦＣ−３６５ｍｆｃ）、１−フルオロブタン、ノナフルオロシクロペンタン、パーフルオロ−２−メチルブテン、１−フルオロヘキサン、パーフルオロ−２，３−ジメチルブタン、パーフルオロ−１，２−ジメチルシクロブタン、パーフルオロヘキサン、パーフルオロイソヘキサン、パーフルオロシクロヘキサン、パーフルオロヘプタン、パーフルオロエチルシクロヘキサン、パーフルオロ−１，３−ジメチルシクロヘキサン、及びパーフルオロオクタン、並びに芳香族化合物、例えばフルオロベンゼン、１，２−ジフルオロベンゼン、１，４−ジフルオロベンゼン、１，３−ジフルオロベンゼン、１，３，５−トリフルオロベンゼン、１，２，４，５−テトラフルオロベンゼン、１，２，３，５−テトラフルオロベンゼン、１，２，３，４−テトラフルオロベンゼン、ペンタフルオロベンゼン、ヘキサフルオロベンゼン、及び１−フルオロ−３−（トリフルオロメチル）ベンゼンを含む。芳香族ＨＦＣは芳香族ポリマーと相溶性であり、従って非芳香族ＨＦＣよりも長く芳香族ポリマーによって製造されたポリマーフォーム内に残留する。従って、芳香族ポリマーには芳香族ＨＦＣが好ましい。通常、ＨＦＣ−３６５ｍｆｃ及びＨＦＣ−２４５ｆａはその使用の容易さ等のため好ましく、ＨＦＣ−３６５ｍｆｃはＨＦＣ−２４５ｆａよりも沸点が高いためさらに好ましい。ＨＦＣ−３６５ｍｆｃのような、沸点が３０℃より高いＨＦＣ（ｌ）が特に望ましい。それはフォーム加工の間に液化を必要としないからである。
【００３４】
さらに、本発明の発泡剤組成物内では、この組成物がＣＯ２及び１つのみのＨＦＣ（ｌ）を含む場合に、ＨＦＣ（ｌ）は好ましくは３０℃以上の沸点を有する。この組成物はＨＦＣ（ｌ）以外の低沸点エーテル及び低沸点炭化水素を本質的に含まない。
【００３５】
発泡剤組成物中のＨＦＣ（ｌ）は、（ａ）発泡剤組成物の５０ｗｔ％より多くがＣＯ２であり、この組成物が少なくとも１種のＨＦＣ（ｌ）を含む場合、（ｂ）発泡剤組成物の５０ｗｔ％より多くがＣＯ２であり、この組成物がさらに沸点が１４℃未満のＨＦＣ及び水、低沸点アルコール及び低沸点カルボニル化合物より選ばれる少なくとも１種の追加発泡剤を含む場合、又は（ｃ）この組成物が本質的にＣＯ２及び１種のＨＦＣからなる場合、１４℃〜１２０℃の沸点を有する。
【００３６】
発泡剤組成物の総質量に対するＨＦＣ（ｌ）の濃度は、０ｗｔ％より高く、通常０ｗｔ％以上、好ましくは２ｗｔ％以上、より好ましくは３ｗｔ％以上、そして９５ｗｔ％以下である。９５ｗｔ％より多いと、過剰のポリマー可塑化が起こり、質の低いポリマーフォームが得られる。発泡剤組成物に対するＨＦＣ（ｌ）の濃度は、例えば、５ｗｔ％以上、１０ｗｔ％以上、２５ｗｔ％以上、５０ｗｔ％以上、又は７５ｗｔ％以上であってよい。
【００３７】
発泡剤組成物は少なくとも１種の追加発泡剤をさらに含んでもよい。追加発泡剤は、発泡剤の総モル数を高めることによりフォーム密度の低下に有用である。好ましくは、追加発泡剤は、気泡サイズの低下、密度の増加、寸法安定性の低下、及びコストの増加を起こすことなく、発泡剤のモル数を高めることができる。
【００３８】
追加発泡剤は、物理及び化学発泡剤を含む。好適な物理発泡剤は、水、ＨＦＣ（ｇ）、例えばフッ化メチル、ジフルオロメタン（ＨＦＣ−３２）、パーフルオロメタン、フッ化エチル（ＨＦＣ−１６１）、１，１−ジフルオロエタン（ＨＦＣ−１５２ａ）、１，１，１−トリフルオロエタン（ＨＦＣ−１４３ａ）、１，１，２，２−テトラフルオロエタン（ＨＦＣ−１３４）、１，１，１，２−テトラフルオロエタン（ＨＦＣ−１３４ａ）、ペンタフルオロエタン（ＨＦＣ−１２５）、パーフルオロエタン、２，２−ジフルオロプロパン（ＨＦＣ−２７２ｆｂ）、１，１，１−トリフルオロプロパン（ＨＦＣ−２６３ｆｂ）、１，１，１，２，３，３，３−ヘプタフルオロプロパン（ＨＦＣ−２２７ｅａ）、無機気体、例えばアルゴン、窒素、及び空気、有機発泡剤、例えば１〜９個の炭素（Ｃ１−９）を有する脂肪族炭化水素（メタン、エタン、プロパン、ｎ−ブタン、イソブタン、ｎ−ペンタン、イソペンタン、ネオペンタン、シクロブタン、及びシクロペンタンを含む）、完全もしくは部分ハロゲン化された１〜４個の炭素（Ｃ１−４）を有する肪肪族炭化水素、及び１〜５個の炭素（Ｃ１−５）を有する脂肪族アルコール、例えばメタノール、エタノール、ｎ−プロパノール、及びイソプロパノール、カルボニル含有化合物、例えばアセトン、２−ブタノン、及びアセトアルデヒドを含む。好適な化学発泡剤は、アゾジカルボンアミド、アゾジイソブチロニトリル、ベンゼンスルホヒドラジン、４，４−オキシベンゼンスルホニルセミカルバジド、ｐ−トルエンスルホニルセミカルバジド、バリウムアゾジカルボキシレート、Ｎ，Ｎ’−ジメチル−Ｎ，Ｎ’−ジニトロソテレフタルアミド、トリヒドラジノトリアジン、及び炭酸水素ナトリウムを含む。好ましい追加発泡剤は、ＬＢＡ、例えばメタノール、エタノール、及びイソプロパノール、ＬＢＣ、例えばアセトン、２−ブタノン、及びアセトアルデヒド、水、並びにＨＦＣ（ｇ）を含む。
【００３９】
通常、個々の追加発泡剤の濃度は、望ましくは発泡剤組成物の存在下、ポリマー中の発泡剤の溶解度限界より低い。通常、追加発泡剤は発泡剤組成物の５０ｗｔ％以下、好ましくは３０ｗｔ％以下、より好ましくは１０ｗｔ％以下である。当業者は特に実験をすることなく、所定の発泡剤組成物における追加発泡剤の最適な量を決定できるであろう。追加発泡剤は、発泡剤組成物の質量の２０ｗｔ％以下、より一般的には３０ｗｔ％以下、さらにより一般的には４０ｗｔ％以下、最も一般的には６０ｗｔ％以下含む。発泡剤組成物は追加発泡剤を実質的に含まなくてもよい。
【００４０】
ＨＦＣ（ｌ）、ＣＯ２、及び追加発泡剤は発泡剤組成物の１００ｗｔ％を構成する。
好適な発泡剤組成物の１つの例は、３０ｗｔ％〜７０ｗｔ％のＨＦＣ−３６５ｍｆｃ及び残余のＣＯ２を有する。
【００４１】
好適な発泡剤組成物の他の例は、２０ｗｔ％〜３０ｗｔ％のＨＦＣ−３６５ｍｆｃ及び残余のＣＯ２及び少なくとも１種の追加発泡剤（好ましくはＨＦＣ−１３４ａ、エタノール、又はこれらの混合物）を有する。
【００４２】
本発明はさらに、本発明の発泡剤組成物を用いて、ポリマーフォームを形成するに適した方法においてポリマーフォームを発泡させることによるポリマーフォームの製造方法に関する。典型的には、発泡剤組成物は、ポリマーの質量に対して、０ｐｐｈより多く、２０ｐｐｈ以下の濃度で存在する。ポリマーを基準として２０ｐｐｈより多い発泡剤組成物は、断熱用途に望ましいよりも高い密度のような望ましくない特性を有するポリマーフォームを形成する。ポリマーの質量を基準として、発泡剤組成物の濃度は、望ましくは４ｐｐｈ以上、好ましくは５ｐｐｈ以上、及び１８ｐｐｈ以下、好ましくは１５ｐｐｈ以下、より好ましくは１２ｐｐｈ以下である。
【００４３】
本発明の発泡剤組成物を用いてポリマーフォームを製造するために、あらゆる従来の発泡フォームプロセスが適している。通常、ポリマーを可塑化し（通常熱可塑性ポリマーを加熱可塑化する）、そこに初期圧力において発泡剤組成物を混入して発泡性ポリマー組成物を形成し、この発泡性ポリマー組成物を所期圧力よりも低い発泡圧力に暴露し、発泡性ポリマー組成物をポリマーフォームに発泡させることによりポリマーフォームを製造する。通常、熱可塑性ポリマーをポリマーのガラス転移温度異常の加工温度に加熱し、熱可塑化ポリマー組成物を形成することにより熱可塑性ポリマーを可塑化する。熱可塑化ポリマー組成物に発泡剤組成物を加え、発泡性ポリマー組成物を形成する。発泡剤組成物の成分を別々に又は混合して加える。押出機又はミキサーブレンダーによる混合のような、バッチもしくは連続法で可塑化ポリマー組成物に発泡剤組成物を混入する。初期圧力は発泡性ポリマー組成物の発泡を防ぎ、かつ発泡剤を分散させるに十分な圧力である。初期圧力はしばしば大気圧（７６０ｍｍＨｇ）よりも高い。発泡性ポリマー組成物の周囲の圧力を発泡圧力に低下させるか、又は発泡性ポリマー組成物を発泡圧力の発泡ゾーンに移し、フォームへの発泡性ポリマー組成物の発泡を開始させる。この発泡圧力は初期圧力よりも低く、大気圧以上であっても以下であってもよいが、通常は大気圧である。発泡圧力は発泡剤組成物が発泡性ポリマー組成物を発泡させるに十分低い圧力である。
【００４４】
発泡性ポリマー組成物を発泡圧力に暴露する前に、加熱可塑化した発泡性組成物を加工温度以下に冷却することにより、ポリマーフォーム特性を向上させることができる。発泡性組成物は押出機もしくは他の混合装置または別の熱交換器において冷却してよい。
【００４５】
当業者は本発明の目的に適したポリマーフォームを製造するための一般的な方法の様々な変形及び他の方法があることを知っているであろう。例えば、米国特許第４，３２３，５２８号には、堆積押出法によるポリマーフォームの製造方法が開示されている。この方法は、（１）熱可塑性材料と発泡剤組成物を混合して発泡性ポリマー組成物を形成すること、（２）この発泡性ポリマー組成物を、発泡性ポリマー組成物の発泡を妨げる温度及び圧力に保たれた保持ゾーンに押出すこと、この保持ゾーンは、低圧のゾーンに開放しているオリフィス及びダイオリフィスを閉じる開放可能なゲートを形成するダイを有する、（３）ゲートを定期的に開放すること、（４）発泡性ポリマー組成物上に移動可能なラムによって（３）と実質的に同時に機械的圧力を加え、保持ゾーンからダイオリフィスを通してより低圧のゾーンに発泡性ポリマー組成物を射出すること、及び（５）低圧ゾーンにおいて、射出された発泡性ポリマー組成物を膨張させてポリマーフォームを形成すること、を含む。
【００４６】
本発明に適したポリマーは熱可塑性ポリマーを含む。好適な熱可塑性ポリマーは、ポリスチレンのようなビニル芳香族ポリマー、高耐衝撃性ポリスチレン（ＨＩＰＳ）のようなゴム改質ビニル芳香族ポリマー、スチレン／アクリロニトリルもしくはスチレン／ブタジエンコポリマーのようなビニル芳香族コポリマー、水素化ポリスチレン及び水素化スチレン／ブタジエンコポリマーのような水素化ビニル芳香族ポリマーおよびコポリマー、低密度ポリエチレンのようなアルファオレフィンホモポリマー、３〜２０個の炭素原子を有するアルファオレフィンのようなエチレンと共重合性モノエチレン系不飽和モノマーとのコポリマー及び直鎖低密度ポリエチレン（エチレン／オクテン−１コポリマー）、４〜２０個の炭素原子を有するアルファオレフィンのようなプロピレンと共重合性モノエチレン系不飽和モノマーとのコポリマー、エチレン／スチレンインターポリマーのようなエチレンとビニル芳香族モノマーとのコポリマー、エチレン／プロピレンコポリマー、エチレン／ヘキサンコポリマーのようなエチレンとアルカンのコポリマー、熱可塑性ポリウレタン（ＴＰＵ）、及びこれらの混合物、特にポリスチレンとエチレン／スチレンインターポリマーの混合物からなる群より選ばれるものを含む。
【００４７】
他の好適なポリマーは、ポリ塩化ビニル、ポリカーボネート、ポリアミド、ポリイミド、ポリエステル、例えばポリエチレンテレフタレート、ポリエステルコポリマー及び改質ポリエステル、例えばポリエチレンテレフタレート−グリコール（ＰＥＴＧ）、フェノールホルムアルデヒド樹脂、熱可塑性ポリウレタン（ＴＰＵ）、生分解性多糖、例えばスターチ、及びポリ乳酸ポリマー及びコポリマーを含む。
【００４８】
このポリマーは好ましくはポリエチレン（ＰＥ）、ポリスチレン（ＰＳ）、ポリプロピレン（ＰＰ）、ＰＳとエチレン／スチレンインターポリマー（ＥＳＩ）の混合物、ＥＳＩとＰＥの混合物、ＥＳＩとＰＰの混合物、ＰＳ、ＰＥ及びＥＳＩの混合物、又はＥＳＩと１種以上のポリオレフィンもしくはエチレン／アルファオレフィンコポリマーの混合物、メタロセン触媒もしくは拘束幾何触媒（例えばＴｈｅ Ｄｏｗ Ｃｈｅｍｉｃａｌ ＣｏｍｐａｎｙのＩＮＳＩＴＥ触媒、ＩＮＳＩＴＥはＴｈｅ Ｄｏｗ Ｃｈｅｍｉｃａｌ Ｃｏｍｐａｎｙの商標である）を用いて製造されるターポリマーもしくはインターポリマーである。
【００４９】
ポリマーフォームの製造において一般的に用いられている添加剤を発泡性組成物に含めてもよい。この添加剤は、顔料、粘度改良剤、難燃剤、赤外線ブロッカー（例えばカーボンブラック、グラファイト、金、アルミニウム、及び二酸化チタンからなる群より選ばれるもの）、核剤、透過改良剤、及び押出助剤を含む。この追加添加剤は通常ポリマー中に分散される。
【００５０】
本発明はさらに、ＨＦＣ（ｌ）及びＣＯ２を含む発泡剤組成物からの残留物を含む発泡ポリマーフォームに関する。このポリマーフォームはさらに、発泡剤組成物に含まれる場合には追加添加剤を含んでいてもよい。ＨＦＣ（ｌ）、ＣＯ２、及び追加発泡剤の存在は、ガスクロマトグラフィーのような標準法を用いて同定することができる。本発明のポリマーフォームは特に断熱材として有用である。
【００５１】
本発明のポリマーフォームは、シート、ロッド、板、又は平行合体ストランド及び／又はシートのような当該分野において公知の物理形状であってよい。このポリマーフォームは好ましくは板であり、より好ましくは断面が３０ｃｍ２以上、断面の最小厚みが６．４ｍｍ以上、より好ましくは９．５ｍｍ以上、さらにより好ましくは１２．７ｍｍ以上の板である。最小厚みが２００ｍｍまでのポリマーフォームも可能である。この最小寸法の上限は発泡装置の限界によってきまる。十分大きな装置を用いれば、２００ｍｍを超えた最小厚みも可能である。
【００５２】
本発明のポリマーフォームは好ましくは１０ｋｇ／ｍ３以上、通常２５ｋｇ／ｍ３以上、一般的に１００ｋｇ／ｍ３以下、より一般的に４５ｋｇ／ｍ３以下の密度を有する。密度が１０ｋｇ／ｍ３以下であるポリマーフォームは通常構造的一体性を欠いている。本発明のポリマーフォームは、ポリマーとフォームの製造に用いた添加剤の組み合わせまでの密度を有していてもよい。
【００５３】
本発明のポリマーフォームは連続気泡（連続気泡が２０％より多い）であってもよく、独立気泡（連続気泡が２０％未満）であってもよいが、熱伝導性が低いため連続気泡が１０％未満であることが好ましい。連続気泡の測定はＡＳＴＭ Ｄ２８５６−Ａにより測定する。通常、本発明のポリマーフォームは、３５ｍＷ／ｍＫ以下、好ましくは３０ｍＷ／ｍＫ以下の製造６０日後、好ましくは製造９０日後の熱伝導率（２４℃のサンプル温度を用い、ＡＳＴＭ ｍｅｔｈｏｄ Ｃ−５１８−９８により測定）を有する。
【００５４】
本発明のポリマーフォームは、０．０５ｍｍより大きい、好ましくは０．０７５ｍｍより大きい、より好ましくは０．１ｍｍより大きい、かつ２ｍｍ未満、好ましくは１．２ｍｍ未満の平均気泡サイズを有する。この平均気泡サイズはＡＳＴＭ ｍｅｔｈｏｄ Ｄ３５７６を用いて測定したが、以下の点を改良した。（１）スクリーン上のイメージではなく、光学顕微鏡もしくは電子顕微鏡を用いてフォームをイメージする。（２）３０ｍｍのラインではなく、所定の長さのラインを１５個の気泡に引いた。
【００５５】
以下の例はさらに説明するものであるが、本発明の範囲を限定するものではない。以下の例において、密度はＡＳＴＭ ｍｅｔｈｏｄ Ｄ−１６２２により、平均気泡サイズはＡＳＴＭ ｍｅｔｈｏｄ Ｄ−３５７６により、連続気泡含量はＡＳＴＭ ｍｅｔｈｏｄ Ｄ−２８５６により、そして熱伝導率は１０℃のサンプル温度を用いて標準法によりＥＮ−２８３０１により測定した。各フォームの熱伝導率値は、以下に示すように、製造２９日後（２９日ｌａｍｂｄａ）又は製造９０日後（９０日ｌａｍｂｄａ）測定した。比較例及び実施例におけるｐｐｈの値はポリマー樹脂１００質量部あたりの質量である。
【００５６】
フォーム中の残留発泡剤はヘッドスペースガスクロマトグラフィーを用いて測定した。フォームのサンプル５ｇを真空オーブンにいれ、ヘリウムで２〜３分間パージし、真空にし、次いで真空中、オーブン内で１６０℃に加熱した。真空オーブンからのガスのサンプルを、２つの異なるカラム、（１）Ｃｈｒｏｍｏｓｏｒｐ Ｗ−ＨＰ上の５％ＳＰ １２００＋１．７５％Ｂｅｎｔｏｎｅ、及び（２）Ｈａｙｅｓｅｐ Ｑ、を取り付けたガスクロマトグラフに注入した。カラムのオーブン温度は１３０度である。第１のカラムは揮発性芳香族物質及び不飽和有機物を分離する。第２のカラムは一酸化炭素及び二酸化炭素及び空気を分離する。カラムを通過したガス成分を測定するため、Ｔｙｐｅ Ｃａｒｌｅ Ｓｅｒｉｅｓ ４００ディテクターを用いる。
【００５７】
比較例Ａ：二酸化炭素のみで発泡させたＰＳフォーム
５０ｍｍの一軸押出機中、２００℃において、１００質量部のＰＳ樹脂（９０質量部のＸＺ４０ＰＳ樹脂及び１０質量部のＰＳ６８０樹脂、共にＴｈｅ Ｄｏｗ Ｃｈｅｍｉｃａｌ Ｃｏｍｐａｎｙ製）を、２．８ｐｐｈのヘキサブロモシクロドデカン、０．１５ｐｐｈの銅フタロシアニン濃厚物（ＰＳ樹脂中２０ｗｔ％銅フタロシアニン）、０．２ｐｐｈのステアリン酸バリウム、０．４ｐｐｈの直鎖低密度ポリエチレン（ＤＯＷＬＥＸ ２２４７Ａ、ＤＯＷＬＥＸはＴｈｅ Ｄｏｗ Ｃｈｅｍｉｃａｌ Ｃｏｍｐａｎｙの商標である）、及び０．１５ｐｐｈのピロリン酸四ナトリウムとともに溶融させ、ポリマー溶融体を形成した。ＸＺ４０ ＰＳ樹脂は、１５１，０００の重量平均分子量（Ｍｗ）、３．１の多分散度（Ｍｗ／Ｍｎ）、及び３３ｇ／１０分のメルトフローインデックス（ＭＦＩ）を有する混合物である。ＭＦＩはＡＳＴＭ ｍｅｔｈｏｄ Ｄ−１２３８（１９０℃、５ｋｇ負荷）を用いて測定した。
【００５８】
１６４ｂａｒ（１６．４ｍＰａ）の圧力でポリマー溶融体に４．７ｐｐｈのＣＯ２を射出し、混合した。このポリマー混合物を１２５℃に冷却し、スリットダイ（幅５０ｍｍ、開口部０．８ｍｍ）に通して大気圧に押出し、厚さ３０ｍｍ、幅１８０ｍｍのポリマーフォームを形成した。
比較例Ａの特性を以下の表１に示す。
【００５９】
実施例１〜３：二酸化炭素及びＨＦＣ−３６５ｍｆｃを用いて発泡したＰＳフォーム
ＣＯ２及びＨＦＣ−３６５ｍｆｃからなる発泡剤組成物を用いて、比較例Ａと同様にして実施例１〜３を製造した。各実施例におけるＣＯ２及びＨＦＣ−３６５ｍｆｃの濃度を表１に示す。発泡剤分子の量を一定に保つため、ＰＳ１００ｇあたりの発泡剤の総モル数を０．１０〜０．１１に保った。
【００６０】
【表１】
2004516352.tif 000002
【００６１】
実施例１〜３は、ＰＳフォーム用の発泡剤組成物においてＣＯ２をＨＦＣ−３６５ｍｆｃで置換すると、ＣＯ２のみで発泡させた同様のフォーム（比較例Ａ）よりも９０日熱伝導率が低いＰＳフォームを製造することを示している。実施例１〜３はまた、製造９０日後のフォーム中に測定可能な量のＨＦＣ−３６５ｍｆｃが残留していることを示している。
【００６２】
実施例３はさらに、３２ｗｔ％ＨＦＣ−３６５ｍｆｃ、ＨＦＣ（ｌ）、及び６８ｗｔ％ＣＯ２を含む発泡剤組成物がＣＯ２のみで発泡させた同様のフォーム（比較例Ａ）よりも平均気泡サイズが大きいフォームを製造することを示している。
【００６３】
比較例Ｂ：二酸化炭素及びＨＦＣ−１３４ａにより発泡させたＰＳフォーム
７０ｗｔ％ＣＯ２及び３０ｗｔ％ＨＦＣ−１３４ａからなる発泡剤組成物を用いることを除き、比較例Ａと同様にしてフォームを製造した。この発泡剤組成物はＰＳ質量を基準として、５．９ｐｐｈの発泡剤及び０．１１ｍｏｌ／１００ｇＰＳの発泡剤を含む。比較例Ｂのフォーム特性を以下の表２に示す。
【００６４】
実施例４〜６：二酸化炭素、ＨＦＣ−１３４ａ、及びＨＦＣ−３６５ｍｆｃにより発泡させたＰＳフォーム
ＣＯ２及びＨＦＣ−１３４ａの一部をＨＦＣ−３６５ｍｆｃで置換することを除き、比較例Ｂと同様にして実施例４〜６を行った。表２は、実施例４〜６のフォームパラメータと共に、発泡剤組成物中の各成分の比を示している。発泡剤分子の量を一定に保つため、ＰＳ１００ｇあたりの発泡剤の総モル数を０．１０〜０．１１に保った。
【００６５】
実施例４〜６は、ＰＳフォーム用の発泡剤組成物中のＣＯ２及びＨＦＣ−１３４ａをＨＦＣ−３６５ｍｆｃ（３０℃よりも高い沸点を有するＨＦＣ）で置換すると、９０日熱伝導率が低くかつ平均気泡サイズが大きいＰＳを製造することを示している。実施例４〜６についての表２のデータは、ＨＦＣ−３６５ｍｆｃがＨＦＣ−１３４ａよりも長くＰＳフォーム中に残留することも示している。
【００６６】
【表２】
2004516352.tif 000003
【００６７】
実施例７〜９：二酸化炭素及びＨＦＣ−２４５ｆａにより発泡させたＰＳフォーム
ＣＯ２及びＨＦＣ−２４５ｆａからなる発泡剤組成物を用いることを除き、比較例Ａと同様にして実施例７〜９を行った。表３は、実施例７〜９及び比較例Ａのフォームパラメータ及び発泡剤組成物中の各成分の比を示している。
【００６８】
【表３】
2004516352.tif 000004
【００６９】
実施例７〜９は、ＰＳフォーム用の発泡剤組成物中のＣＯ２の一部をＨＦＣ−２４５ｆａ、ＨＦＣ（ｌ）、で置換すると、９０日ｌａｍｂｄａが低くかつ平均気泡サイズが大きいＰＳを製造することを示している。
【００７０】
実施例７〜９はさらに、ＣＯ２と組み合わせてＨＦＣ−２４５ｆａ、ＨＦＣ（ｌ）を用いると、発泡剤としてＣＯ２のみを用いて製造したフォームよりも平均気泡サイズが大きいフォームを製造することを示している。
【００７１】
実施例１１〜１２：二酸化炭素、ＨＦＣ−３６５ｍｆｃ、及びＨＦＣ−２４５ｆａにより発泡させた
ＰＳフォーム
ＣＯ２、ＨＦＣ−３６５ｍｆｃ及びＨＦＣ−２４５ｆａからなる発泡剤組成物を用いることを除き、比較例Ａと同様にして実施例１１〜１２を行った。表４は、比較例Ａ及び実施例１１〜１２のフォームパラメータ及び発泡剤組成物中の各成分の比を示している。
【００７２】
実施例１１〜１２は、ＰＳフォーム用の発泡剤組成物中のＣＯ２の一部をＨＦＣ−３６５ｍｆｃ及びＨＦＣ−２４５ｆａで置換すると、ＣＯ２のみを用いて製造した同様のＰＳフォーム（比較例Ａ）よりも９０日ｌａｍｂｄａ値が低いＰＳを製造することを示している。
【００７３】
【表４】
2004516352.tif 000005
【００７４】
実施例１３〜１５：エタノールを含む発泡剤組成物を用いたＰＳフォーム
ＣＯ２、ＨＦＣ及びエタノールを含む発泡剤組成物を用いることを除き、比較例Ａと同様にして実施例１３〜１５を行った。表５は、実施例１３〜１６の発泡剤組成物及び特性を示している。
【００７５】
【表５】
2004516352.tif 000006
【００７６】
実施例１３〜１５は、低沸点アルコール、特にエタノールが、１４℃以上の沸点を有する１種以上のＨＦＣ及びＣＯ２と共にＰＳフォーム発泡剤組成物の一部となり得ることを示している。
【００７７】
比較例Ｃ：カーボンブラック含有フォーム
６４ｍｍの一軸押出機中、ＰＳ樹脂（１６８，０００のＭｗ、２．４４のＭｗ／Ｍｎ、１１ｇ／１０ｍｉｎのＭＦＩ）を、５ｐｐｈのカーボンブラック濃厚物（ポリスチレン樹脂中５０ｗｔ％のＡＲＯＳＰＥＲＳＥ、ＡＲＯＳＰＥＲＳＥはＪ．Ｍ．Ｈｕｂｅｒ Ｃｏｒｐｏｒａｔｉｏｎの商標であり、Ｅｎｇｉｎｅｅｒｅｄ Ｃａｒｂｏｎｓ， Ｉｎｃ．より入手可能である）、０．２ｐｐｈのステアリン酸バリウム、０．２ｐｐｈのＤＯＷＬＥＸ ２２４７Ａ直鎖低密度ポリエチレン、及び０．１５ｐｐｈのピロリン酸四ナトリウムとともに溶融混合し、ポリマー溶融体を形成した。ｐｐｈはＰＳ樹脂（ＰＳ樹脂及びカーボンブラック濃厚物を含む）の質量に対する値である。ポリマー溶融体を２００℃に加熱し、４．７ｐｐｈのＣＯ２を射出した。ポリマー溶融体を１２３℃に冷却し、１．８ｍｍの隙間を有する幅５０ｍｍのスリットダイに通して押し出した。このポリマー溶融体は、厚さ２５ｍｍ、幅１８０ｍｍのポリマーフォーム板を形成する際に押出しの間に破壊した。
【００７８】
実施例１６：ＨＦＣ−３６５ｍｆｃ及びＣＯ２と共にカーボンブラックを用いる
３９ｗｔ％ＣＯ２及び６１ｗｔ％ＨＦＣ−３６５ｍｆｃ（ｗｔ％は発泡剤組成物の質量を基準とする）からなる発泡剤組成物を、ＰＳ１００ｇあたり０．１１モル用いて比較例Ｃとと同様にしてフォームを製造した。押出して厚さ２５ｍｍ、幅１８０ｍｍの連続板を形成した。得られたフォームは２．５ｐｐｈのカーボンブラックを含み、５２ｋｇ／ｍ３の密度及び４．４％の連続気泡含量を有し、表面破壊はなかった。
【００７９】
実施例１６は、比較例Ｃを考慮すると、ＨＦＣ−３６５ｍｆｃが、ＨＦＣ−３６５ｍｆｃを用いず押出しの間に破壊する条件で加工すると、ＣＯ２発泡剤組成物を用いるカーボンブラック含有ＰＳフォームの製造を助けることを示している。
【００８０】
比較例Ｄ、Ｅ、Ｆ、及びＧ
６４ｍｍの一軸押出機中、ＰＳ樹脂（１６８，０００のＭｗ、２．４４のＭｗ／Ｍｎ、１１ｇ／１０ｍｉｎのＭＦＩ）を、１５ｐｐｈのカーボンブラック濃厚物（ポリスチレン樹脂中３３ｗｔ％のＳＥＶＡＣＡＲＢ ＭＴ−ＬＳカーボンブラック、ＳＥＶＡＣＡＲＢはＣｏｌｕｍｂｉａｎ Ｃｈｅｍｉｃａｌｓ Ｃｏｍｐａｎｙの商標である）、２．６ｐｐｈのヘキサブロモシクロソデカン、０．２ｐｐｈのステアリン酸バリウム、０．４ｐｐｈのＤＯＷＬＥＸ ２２４７Ａ直鎖低密度ポリエチレン、及び０．２ｐｐｈのピロリン酸四ナトリウムとともに溶融混合し、ポリマー溶融体を形成した。ｐｐｈはＰＳ樹脂（ＰＳ樹脂及びカーボンブラック濃厚物を含む）の質量に対する値である。ポリマー溶融体を２００℃に加熱し、４．８ｐｐｈのＣＯ２を射出した。ポリマー溶融体を１２５℃に冷却し、１ｍｍの隙間を有する幅５０ｍｍのスリットダイに通して押し出し、比較例Ｄを行った。
【００８１】
ＣＯ２の一部をＨＦＣ−１３４ａで置換することを除き、比較例Ｄと同じ組成、加工装置、及び条件で比較例Ｅ、Ｆ、及びＧを行った。表６は、比較例Ｄ〜ＧのＣＯ２及びＨＦＣ−１３４ａの濃度を示している。
【００８２】
実施例１７〜１９
比較例Ｅ、Ｆ、及びＧにおけるＨＦＣ−１３４ａと同じモルレベルにおいて、ＣＯ２の一部をＨＦＣ−３６５ｍｆｃで置換して、比較例Ｄと同じ組成、加工装置、及び条件で実施例１７〜１９を行った。表６は発泡剤成分の相対濃度を示している。
【００８３】
比較例Ｅ〜Ｇを比較例Ｄと比較すると、ＣＯ２をＨＦＣ−１３４ａで置換してもほとんどフォーム特性に変化がないことが明らかである。これに対し、実施例１７〜１９を比較例Ｄ又は比較例Ｅ〜Ｇと比較すると、ＨＦＣ−３６５ｍｆｃの使用により平均連続気泡率が劇的に低下することが明らかである。ｌａｍｂｄａ値も、比較例Ｅ〜Ｇよりも実施例１７〜１９の方が低い。
【００８４】
【表６】
2004516352.tif 000007
【００８５】
実施例１７〜１９は、液体ＨＦＣがＣＯ２発泡剤を用いる熱可塑性フォームへのカーボンブラックの混入を促進し、かつＣＯ２のみ又はＨＦＣ−１３４ａと共に含む発泡剤を用いた場合よりも連続気泡含量を低くしかつ熱伝導性を低くすることを示している。
【００８６】
他の発泡剤組成物及びポリマー樹脂についても、実施例１〜１９と同様の結果が得られることは予想されるであろう。
【国際公開パンフレット】
2004516352.tif 000008
2004516352.tif 000009
2004516352.tif 000010
2004516352.tif 000011
2004516352.tif 000012
2004516352.tif 000013
2004516352.tif 000014
2004516352.tif 000015
2004516352.tif 000016
2004516352.tif 000017
2004516352.tif 000018
2004516352.tif 000019
2004516352.tif 000020
2004516352.tif 000021
2004516352.tif 000022
2004516352.tif 000023
2004516352.tif 000024
2004516352.tif 000025
2004516352.tif 000026
2004516352.tif 000027
2004516352.tif 000028
2004516352.tif 000029
2004516352.tif 000030
2004516352.tif 000031
2004516352.tif 000032
2004516352.tif 000033
2004516352.tif 000034
2004516352.tif 000035
2004516352.tif 000036
2004516352.tif 000037
【国際公開パンフレット（コレクトバージョン）】
2004516352.tif 000038
【国際調査報告】
2004516352.tif 000039
2004516352.tif 000040
2004516352.tif 000041
2004516352.tif 000042